열 가소 성 폴리우레탄 수지 는 원료 계량 장치 가 부착 되 었 으며 반죽 블록 이 전체 스 크류 의 30 % 인 연속 식 반응 압출기 ( Werner amp ; Pfleiderer ZSK 58 이축 압출기 ) 에 폴리 올 , 이 소시아 네이트 및 쇄 연장 제 를 다음 표 1 에 나타낸 함량 에 따라 각각 투입 하 고 190 ∼ 220 ℃ 의 반응 온도 에서 열가소성 폴리우레탄 수지 를 중합 하 였 다 . 이때 , 스 크류 회전수 는 250 rpm , 촉매 는 디 부틸 틴디 라우 레이트 150 ppm 을 사용 하 였 다 . 상기 연속 압출기 에서 중합 된 열가소성 폴리우레탄 수지 는 펠리타 이 저 ( pelletizer ) 를 사용 하 여 칩 형태 로 만들 었 으며 제습 건조기 ( Conair SC 60 , Inlet air dew point = - 50 ℃) 를 이용 하 여 70 ℃ 에서 5 시간 동안 건조 하 여 열가소성 폴리우레탄 수지 를 얻 었 다 .